Brevet FR2753380A1 — publié le 19980320

Domaine de l'invention La présente invention a pour objet de nouvelles masses adhésives hydrophiles à base d'un copolymère séquencé du type poly(styrène-oléfinestyrène), et d'un hydrocolloide auxquels est associé un polymère acrylate qui permet d'augmenter la capacité d'absorption de l'hydrocolloide. L'invention concerne également l'utilisation de ces nouvelles masses adhésives à des fins médicales en particulier pour la réalisation de pansements protecteurs notamment de pansements anti-ampoules et de pansements pour le traitement des lésions dermo-épidermiques superficielles, plaies exsudatives et brûlures. Art antérieur De nombreuses masses adhésives hydrophiles employées dans ces différentes applications médicales ont déjà été décrites. On peut ainsi citer par exemple les demandes de brevet suivantes, FR-A-2 495473, EP-A-130 061, EP A-092 999, EP-A-302 536 ainsi que le brevet US-3 972328. Dans ces documents les masses adhésives hydrophiles décrites sont formées principalement d'un élastomère adhésif choisi parmi les polymères tels que les polyisobutènes ou des copolymères séquencés poly(styrène-oléfinestyrène) comme par exemple poly(styrène-isoprène-styrène) ou poly(styrèneéthylène-butylène-styrène), associé ou non à des résines poisseuses dites "tackifiantes", des plastifiants etc. et d'un ou plusieurs hydrocolloides. L'élastomère adhésif de nature hydrophobe permet de conférer à la masse des propriétés d'élasticité, de déformation ou d'absorption des chocs (par exemple dans un pansement anti-ampoule) mais aussi de cohésion suffisante pour éviter le fluage de l'adhésif hors de la masse et permettre une maniabilité aisée. Mais il est incapable d'absorber les liquides ce qui conduit à des produits qui collent difficilement sur peau humide et ne collent pas ou se décollent rapidement dès l'absorption de sueur ou d'exsudats. L'hydrocolloide grâce à son caractère hydrophile confère à ces masses adhésives leurs propriétés d'absorption de l'eau, de la sueur, des liquides ou exsudats. Mais il a tendance alors à gonfler ce qui entraîne une perte de cohésion et conduit au démantèlement du pansement lors du retrait voire à sa perte. L'association des propriétés de l'élastomère adhésif et de l'hydro- colloide ne suffit pas pour répondre de façon satisfaisante aux nombreuses exigences souvent contradictoires requises, dans le cadre des applications médicales citées ci-dessus, pour de telles masses adhésives hydrophiles. De plus, sachant qu'il faut aussi tenir compte des possibilités de combinaison des composés entrant dans la formulation de la masse, la marge de manoeuvre pour la réalisation à des fins médicales d'une masse adhésive hydrophile présentant une absorption maximale et une adhésion durable dans le temps est très étroite. Enfin il faut encore ajouter des contraintes plus spécifiques pour ces produits qui doivent par exemple coller sur la peau mais pas sur la plaie, protéger la plaie mais éviter les problèmes d'irritation et de macération etc. Les diverses formulations et les divers additifs spécifiques pour améliorer l'efficacité du couple élastomère adhésif-hydrocolloïde proposés dans les documents cités précédemment illustrent la nécessité et la difficulté d'optimiser les propriétés d'absorption sans nuire aux propriétés d'adhésion et en tenant compte de toutes les exigences précitées pour obtenir des produits plus performants et élargir les possibilités de formulation. Mais aucune des publications énoncées ci-dessus ne divulgue ni ne suggère les nouvelles masses adhésives hydrophiles spécifiques de l'invention qui permettent d'apporter une nouvelle solution performante et inattendue, tant en termes d'absorption que d'adhésion, aux exigences et aux problèmes posés par la réalisation de masses adhésives hydrophiles à des fins médicales. Buts de l'invention Dans le domaine des masses adhésives hydrophiles employées à des fins médicales il serait donc souhaitable de disposer d'une nouvelle solution technique permettant de réaliser un compromis entre les exigences précitées. Selon un premier aspect de l'invention, on se propose de fournir une nouvelle masse adhésive hydrophile dans laquelle on ajoute un polymère acrylate à un hydrocolloide et un copolymère séquencé styrène-oléfine-styrène notamment un poly(styrène-isoprène-styrène). Selon un second aspect de l'invention on propose l'utilisation de cette nouvelle masse adhésive hydrophile pour la réalisation de pansements protecteurs notamment de pansements pour le traitement de l'ampoule, le traitement des lésions dermo-épidermiques superficielles, plaies exsudatives et brûlures. Objet de l'invention Les buts précités sont atteints grâce à une nouvelle solution technique qui consiste en la réalisation d'une masse adhésive hydrophile utilisable à des fins médicales, caractérisée en ce que ladite masse adhésive hydrophile comprend: (a) 10 à 35 parties en poids d'un copolymère séquencé styrène-oléfine-styrène notamment un poly(styrène-isoprène-styrène), (b) 20 à 50 parties en poids d'une résine tackifiante, (c) 2 à 15 parties en poids d'un polymère acrylate ayant une température de transition vitreuse inférieure à -20 .C, (d) 2 à 25 parties en poids d'un plastifiant, notamment d'une huile plastifiante, (e) 20 à 50 parties en poids d'un hydrocolloide, (f) 0,1 à 2 parties en poids d'au moins un agent antioxydant. On préconise l'utilisation de la masse adhésive hydrophile pour la réalisation de pansements protecteurs en particulier pour le traitement de l'ampoule, des lésions dermo-épidermiques superficielles de la peau, des plaies exsudatives et des brûlures. Les copolymères séquencés du type styrène-oléfine-styrène qui sont susceptibles d'être utilisés dans le cadre de la présente invention sont ceux habituellement utilisés par l'homme de l'art dans la préparation de masse adhésive et l'on pourra se reporter à cet égard au document de l'état de la technique. mentionné précédemment. Les séquences oléfines de ces copolymères peuvent être constituées d'unités isoprène, butadiène ou éthylène-butylène. Parmi ceux-ci, les copolymères triblocs poly(styrène-isoprènestyrène) sont préférés. Par copolymère tribloc poly(styrène-isoprène-styrène) [en abrégé poly(SIS)] on entend ici un matériau poly(SIS) ayant une teneur en styrène comprise entre 14 et 52 % en poids par rapport au poids dudit poly(SIS). Cette expression couvre aussi des poly(SIS) contenant un mélange de copolymères tribloc poly(SIS) et de copolymères dibloc du type poly(styrène-isoprène). De tels produits bien connus de l'homme de l'art sont par exemple commercialisés par les sociétés SHELL et EXXON CHEMICAL respectivement sous les dénominations KRATON(8;)D et VECIsOR). Dans le cadre de la présente invention on préfère les copolymères tribloc ayant une teneur en styrène comprise entre 14 et 30 % en poids par rapport au poids dudit poly(SIS). On préférera en particulier les produits commercialisés respectivement sous les dénominations VECTOR)4114 par la société EXXON CHEMICAL et KRATON#D-1111CS par la société SHELL CHEMICMS. Parmi les résines tackifiantes qui conviennent selon l'invention, on peut mentionner les résines généralement employées dans le domaine des adhésifs par l'homme de l'art comme les résines polyterpènes ou terpènes modifiées, les résines de colophane hydrogénée, les résines de colophane polymérisée, les résines d'esters de colophane, les résines hydrocarbonées, les mélanges de résines aromatiques et aliphatiques etc. On préférera en particulier dans le cadre de la présente invention une résine de synthèse formée de copolymères en C5/Cg commercialisée par la société GOOD YEAR sous la dénomination WINGTACKs 86. Par agents antioxydants on entend désigner ici les composés couramment employés par l'homme de l'art pour assurer la stabilité vis à vis de l'oxygène, la chaleur, l'ozone et les rayonnements ultra violets des composés utilisés dans la formulation de la masse adhésive hydrophile, en particulier les résines tackifiantes et les copolymères séquencés. On peut utiliser un ou plusieurs de ces agents antioxydants en association. On peut citer ainsi comme agents antioxydants appropriés les antioxydants phénoliques comme par exemple les produits commercialisés par la société CIBA GEIGY sous les dénominations IRGANOX1010, wGANOX 565, IRGANOX) 1076 et des antioxydants soufrés comme par exemple le dibutyldithiocarbamate de zinc commercialisé par la société AKZO sous la dénomination PERKACITZDBC. Dans le cadre de la présente invention, on préférera l'association de l'IRGANOX(8)1010 et du PERKACll)ZDBC. Par hydrocolloide on entend désigner ici les composés couramment utilisés par l'homme de l'art, connus pour leur aptitude à absorber les liquides hydrophiles, en particulier l'eau et les transporter rapidement. Comme hydrocolloides appropriés, on peut citer par exemple l'alcool polyvinylique, la gélatine, la pectine, les alginates de sodium, les gommes végétales naturelles telles que la gomme de caroube, la gomme de Karaya, la gomme guar, la gomme arabique..., les dérivés de cellulose tels que les hydroxyéthylcelluloses, les hydroxypropylcelluloses, les carboxyméthylcelluloses et leurs sels de métal alcalin, tel le sodium ou le calcium. On pourra utiliser ces hydrocolloides seuls ou en association. Dans le cadre de la présente invention on préférera les sels de métal alcalin de carboxyméthylcellulose; en particulier la carboxyméthylcellulose de sodium. Tout type de plastifiant habituellement utilisé par l'homme de l'art pour la préparation de masse adhésive à base de copolymère séquencé styrène-oléfinestyrène peut être utilisé dans le cadre de la présente invention. On préféra cependant utiliser des huiles plastifiantes. Par huiles plastifiantes on entend désigner ici les huiles minérales ou végétales couramment employées par l'homme de l'art pour plastifier les copolymères séquencés du type styrène-oléfine-styrène utilisés dans la composition de la masse adhésive. Les huiles minérales généralement utilisées sont des mélanges de composés de nature paraffinique, naphténique ou aromatique dans des proportions variables. On peut citer ainsi comme exemple d'huiles plastifiantes les produits commercialisés par la société SHELL sous la dénomination ONDINS et RISELLAB pour les mélanges à base de composés naphténiques et paraffiniques ou sous la dénomination CATENEXs pour les mélanges à base de composés naphténiques, aromatiques et paraffiniques. Dans le cadre de la présente invention on préférera en particulier l'huile plastifiante minérale commercialisée sous la dénomination CATENEXN945. Les polymères acrylates convenant pour la mise en oeuvre de l'invention sont des composés d'acrylates sensibles à la pression et ayant une température de transition vitreuse (Tg) inférieure à -20 C. De tels composés d'acrylates sont des copolymères formés - soit d'au moins un monomère, choisi dans l'ensemble constitué par les esters alkylés de l'acide acrylique dans lesquels le groupe alkyle, linéaire ou ramifié, de l'ester comprend 1 à 18 atomes de carbone de préférence 4 à 10 atomes de carbone, en particulier 4 à 8 atomes de carbone, comme par exemple les acrylates de méthyle, d'éthyle, de n-propyle, de n-butyle, d'isobutyle, de n-hexyle, de 2éthylhexyle, de n-octyle, d'isooctyle, de n-décyle et n-dodécyle, copolymérisé avec l'acide acrylique; - soit d'au moins deux monomères, choisis dans l'ensemble constitué par les esters alkylés de l'acide acrylique dans lesquels le groupe alkyle, linéaire ou ramifié, de l'ester comprend 1 à 18 atomes de carbone de préférence 4 à 10 atomes de carbone, en particulier 4 à 8 atomes de carbone, comme par exemple les acrylates de méthyle, d'éthyle, de n-propyle, de n-butyle, d'isobutyle, de n-hexyle, de 2éthylhexyle, de n-octyle, d'isooctyle, de n-décyle et n-dodécyle. Les pourcentages ou proportions respectifs de ces différents monomères sont ajustés de façon à obtenir un copolymère ayant la température de transition vitreuse souhaitée c'est à dire inférieure à -20 C. Dans le cadre de la présente invention, on utilisera de préférence un copolymère contenant au moins un monomère, choisi parmi l'acrylate de n-butyle, l'acrylate de 2-éthylhexyle et l'acrylate d'isooctyle, copolymérisé avec l'acide acrylique. On préférera tout particulièrement les copolymères contenant de 1 à 20 %, de préférence 1 à 10 to, en poids d'acide acrylique, exprimé par rapport au poids total de l'ensemble des monomères. De tels composés d'acrylates peuvent aussi être des homopolymères dont le monomère constitutif est choisi dans l'ensemble constitué par les esters alkylés de l'acide acrylique dans lesquels le groupe alkyle de l'ester est soit un groupe alkyle linéaire qui comprend 2 à 12 atomes de carbone soit un groupe isobutyle, 2-éthylhexyle ou isooctyle. Parmi ces homopolymères, on préférera dans le cadre de la présente invention, le polyacrylate de n-butyle. Selon une caractéristique particulière de l'invention, on choisira les. produits bien connus de l'homme de l'art pour être utilisables dans un procédé d'enduction sans solvant connu sous le nom "hot-melt". On peut ainsi citer par exemple les produits commercialisés par la société BASF sous les dénominations suivantes: - ACRONAL50F (homopolymère d'acrylate de n-butyle qui possède une température de transition vitreuse de -41 v - ACRONAL DS3429 (copolymère d'acrylate de n-butyle, d'acrylate de 2éthylhexyle et d'acide acrylique qui possède une température de transition vitreuse de -31 'C), et - ACRONAL)DS3458 (copolymère d'acrylate de n-butyle et d'acide acrylique qui possède une température de transition vitreuse de -39 C.) La masse adhésive hydrophile selon l'invention est utile pour de nombreuses applications à des fins médicales. On peut ainsi citer la réalisation de bandages et de pansements pour la protection de la peau, pour la protection des cors, durillons, oeils de perdrix et pour le traitement des lésions dermo épidermiques superficielles, piqûres d'insectes, plaies exsudatives, escarres et brûlures ainsi que le traitement et la prévention de l'ampoule. De nombreuses autres applications telles la réalisation de joints adhésifs employés en ostomies, de dispositifs orthopédiques pour absorber les chocs dans les chaussures, de draps chirurgicaux, d'adhésifs pour électrodes dans le cadre du traitement du corps humain par un courant électrique et d'adhésifs pour fixer des prothèses ou des dispositifs sur la peau ou les membranes muqueuses, sont aussi possibles. Dans le cadre de ces applications divers produits à caractère dermatologique ou thérapeutique peuvent être ajoutés dans la formulation de la masse adhésive hydrophile comme par exemple des antifongiques, des antimicrobiens ou antibactériens telle la sulfadiazine argentique, des régulateurs de pH, des accélérateurs de cicatrisation, des vitamines, des oligo-éléments, des anesthésiques locaux, du menthol, du salicylate de méthyle, des hormones, des anti-inflammatoires etc. Dans le cadre de la réalisation d'un pansement pour le traitement de l'ampoule ou la protection des plaies, brûlures et escarres, on réalise une enduction de la masse adhésive hydrophile selon l'invention sur un support adéquat au grammage souhaité, selon les techniques connues de l'homme de l'art, suivant un procédé en phase solvant ou de préférence suivant un procédé hot-melt à une température généralement comprise entre 110 et 160 C. Le choix du support est réalisé en fonction des propriétés requises (étanchéité, élasticité etc) suivant le type de pansement et l'application recherchée. Il peut se présenter sous forme d'un film formé d'une ou plusieurs couches et d'une épaisseur variable de 5 à 150 m ou d'un non-tissé ou d'une mousse ayant une épaisseur de 10 à 500 clam. Ces supports à base de matériaux synthétiques ou naturels sont ceux généralement utilisés par l'homme de l'art dans le domaine des pansements et des applications médicales visées ci-dessus. On peut citer ainsi des mousses en polyéthylène, en polyuréthanne, en PVC; des non-tissés en polypropylène, polyamide, polyester, éthylcellulose etc... On préférera cependant utiliser des films en tant que supports et notamment des films en polyuréthanne comme par exemple les produits commercialisés par la société Smith et Nephew sous la référence LASSO ou des films en polyuréthanne réalisés à partir du polyuréthanne commercialisé sous la dénomination ESTANE par la société BF GOODRICH, des films en polyéthylène basse densité comme par exemple ceux commercialisés par la société SOPAL, des films à base de copolymère thermoplastique de polyéther-polyester comme par exemple les produits commercialisés sous la marque Hytrels par la société DUPONT DE NEMOURS ou des films complexes réalisés à base de polyuréthanne et d'un non-tissé. Les pansements réalisés à partir de la masse adhésive hydrophile selon l'invention peuvent se présenter sous n'importe quelle forme géométrique, carrée, rectangulaire, circulaire ou ovale. De même leur taille peut être quelconque et sera adaptée en fonction de la surface de la partie à traiter ou protéger. De façon pratique, la surface de la masse adhésive qui n'est pas liée au support, pourra être recouverte d'une couche ou pellicule de protection pelable avant utilisation du pansement. L'ensemble ainsi formé pourra être lui-même emballé dans une protection étanche réalisée par exemple au moyen de complexes polyéthylènealuminium ou dans des blisters. Grâce à la spécificité de la composition des formulations pouvant former la masse adhésive hydrophile selon l'invention cette dernière présente de nombreux avantages que l'on va maintenant exposer. ll a en effet été trouvé que, de façon surprenante, l'ajout, aux masses adhésives connues de l'art antérieur, d'un polymère acrylate, qui est un composé très visqueux de nature oléophilique peu ou pas compatible avec les liquides hydrophiles permet d'augmenter de façon significative la capacité d'absorption des masses adhésives à base d'hydrocolloïdes. Ce phénomène inattendu pourrait être le résultat d'une synergie entre l'hydrocolloïde et une certaine hydrophilie qui serait conférée au polymère par le caractère polaire des liaisons esters des acrylates. Or dans le cadre des applications médicales visées lors de l'utilisation des masses adhésives hydrophiles, l'augmentation du pouvoir absorbant est un critère déterminant. En effet on ne peut obtenir ce résultat en augmentant de façon indéfinie la quantité d'hydrocolloïde car au-delà d'une certaine valeur l'hydrocolloïde altère les propriétés adhésives de la masse, joue sur les propriétés physiques notamment la cohésion, la capacité à la déformation, l'élasticité etc. On a aussi des problèmes de compatibilité entre les composés hydrophobes comme les SIS et hydrophiles comme l'hydrocolloïde et il devient impossible d'obtenir un produit homogène et d'aspect correct. L'ajout du polymère acrylate en quantité relativement faible par rapport à celle de l'ensemble élastomère-résine d'une part et hydrocolloide d'autre part permet d'éviter ces problèmes. n permet aussi de réaliser le compromis difficile à atteindre entre absorption maximale et propriétés adhésives et physiques acceptables, indispensable pour les applications à visée médicale souhaitées. On évite ou minimise ainsi les phénomènes de perte ou de désintégration d'un pansement après gonflement et saturation par des fluides dans le cadre du traitement des plaies superficielles, exsudatives et des brûlures. On a moins de risques de macération, d'irritation et donc on peut renouveler ce dernier de façon indolore et surtout moins souvent. Cette possibilité de soins facilités et espacés permet donc un traitement et une cicatrisation mieux contrôlés. Enfin la masse adhésive hydrophile selon l'invention malgré l'augmentation de sa capacité d'absorption conserve son pouvoir adhésif sur la peau au cours du temps et même possède un pouvoir adhésif supérieur à celui d'une masse identique classique sans ajout du polymère acrylate. Ceci permet par exemple de réaliser un pansement pour le traitement de l'ampoule qui s'adapte et colle efficacement sur la partie à protéger et qui permet grâce à son pouvoir absorbant de prévenir l'ampoule et d'obtenir un excellent produit hyppoallergénique. D'autres avantages, caractéristiques et applications de l'invention seront mieux compris à la lecture de la description qui va suivre d'exemples de réalisation et d'essais comparatifs. Bien entendu l'ensemble de ces éléments n'est nullement limitatif mais est donné à titre d'illustration. Par commodité, dans ce qui suit les abréviations suivantes ont été utilisées SIS : copolymère tribloc poly(styrène-isoprène-styrène). Exemple 1 Dans un malaxeur à bras en Z, à une température de l'ordre de 130 C on introduit successivement 14,2 kg de CATENEX;)N945 (huile minérale commercialisée par la société SHELL), 19,8 kg de VECTOR4114 (copolymère SIS commercialisé par la société DEXCO), 0,4 kg de PERKACIT)ZDBC (dibutyl dithiocarbamate de zinc, antioxydant commercialisé par la société AKZO) et 0,4 kg dIIRGANOX1010 (antioxydant commercialisé par la société CIBA GEIGY). On malaxe le mélange obtenu à 130 C durant 35 minutes. On ajoute ensuite 4,9 kg d'ACRONALt'DS 3458 (copolymère de butylacrylate et d'acide acrylique commercialisé par la société BASF) et on malaxe le mélange obtenu toujours à 130 C durant 10 minutes. On introduit alors 30,2 kg de WINGTACKs 86 (résine tackifiante commercialisée par la société GOOD YEAR) et on malaxe toujours à 130 .C durant 20 minutes supplémentaires. On introduit finalement 30 kg de BIANOSE7H4XF (carboxyméthylcellulose de sodium, commercialisé par la société AQUALON) et on malaxe encore durant 25 minutes. On enduit le mélange ainsi obtenu sur une pellicule de papier siliconé à raison de 600 g/m2 à une température comprise entre 120 et 150 C. On transfère l'enduction ainsi réalisée sur un support final, de 30 Fm d'épaisseur, en polyuréthanne (réalisé à partir de polyuréthanne commercialisé sous la dénomination ESTANEs par la société BF GOODRICH). On découpe alors des formes aux dimensions appropriées que l'on conditionne dans des sachets thermosoudables ou des blisters. Exemple 2 On procède de façon analogue à l'exemple 1 mais dans ce cas on enduit sur la pellicule de papier siliconé à raison de 300 g/m2. Exemple 3 On procède de façon analogue à l'exemple 1 mais on utilise dans ce cas une carboxyméthylcellulose de sodium de granulométrie différente. On remplace donc ici 30 kg de BLANOSE7H4XF par la même quantité de BLANOSEs 7H3XF (produit aussi commercialisé par la société AQUALON). Exemple 4 On procède de façon identique à l'exemple 1 mais dans ce cas on utilise 14,8 kg de CATENEXN945, 21,1 kg de VECTOR4114, 0,42 kg de PERKACTT#ZDBC, 0,42 kg d'IRGANOXt)1010, 5 kg dfACRONALDS 3458, 31,6 kg de WINGTACK#86 et 26,6 kg de BLANOSE#7H4XF. On enduit toujours à 600 g/m2. Exemple 5 On procède de façon identique à l'exemple 1 mais on emploie dans ce cas un copolymère SIS différent. On utilise dans ce cas 14,8 kg de CATENEX# N945, 21,1 kg de KRATON#D-1111CS (copolymère SIS commercialisé par la société SHELL Chemicals), 0,42 kg de PERKACITZDBC, 0,42 kg d'IRGANOX#1010, 5,1 kg d'ACRONAL#DS 3458, 31,6 kg de WINGTACK86 et 26,6 kg de BLANOSE#7H4XF. On enduit cette fois-ci sur une pellicule de papier siliconé à raison de 1000 g/m2 et on transfère l'enduction obtenue sur un support final, de 30 m d'épaisseur, en polyuréthanne commercialisé sous la référence LASSO 687 par la société Smith et Nephew. Exemple 6 On procède de façon analogue à l'exemple 5 mais dans ce cas on emploie un homopolymère d'ester acrylique l'ACRONAL#A150F à la place de l?ACRONALDS 3458. On utilise dans ce cas 14,2 kg de CATENEXN945, 20,2 kg de KRATON#D-1111CS, 0,4 kg de PERKACIT#ZDBC, 0,4 kg d'TRGANOX#1010, 4,9 kg d'ACRONAL#A150F (acrylate de n-butyle commercialisé par la société BASF), 34,4 kg de WINGTACK#86 et 26 kg de BLANOSE7H4XF. On enduit cette fois-ci sur une pellicule de papier siliconé à raison de 600 g/m2 et on transfère l'enduction obtenue sur un support final, de 30 M d'épaisseur, en polyuréthanne (formé à partir d'ESTANE#) identique à celui de l'exemple 1. Exemple 7 On procède de façon analogue à l'exemple 5 mais on remplace ici l'ACRONAL#DS 3458 par l'ACRONAL#DS 3429 qui est un copolymère de nbutylacrylate, 2-éthylhexylacrylate et d'acide acrylique commercialisé par la société BASF. On utilise dans ce cas 14,5 kg de CATENEXq9 N945, 20,6 kg de KRATONt) D-1111CS, 0,41 kg de PERKACIT29ZDBC, 0,41 kg d'IRGANOXX 1010, 3 kg d'ACRONAL#DS 3429, 35,1 kg de WINGTACK#86 et 26 kg de BLANOSE)7H4XF. On enduit cette fois-ci sur une pellicule de papier siliconé à raison de 600 g/m2 et on transfère l'enduction obtenue sur un support final, de 30 ,um d'épaisseur, en polyéthylène basse densité commercialisé par la société SOPAL. Exemple 8 On procède de façon analogue à l'exemple 7 mais on emploie dans ce cas 8 % d'ACRONAL#DS 3429 au lieu de 3 % dans l'exemple 7 et on transfère sur un support final en polyéther-polyester. On utilise donc dans ce cas 13,7 kg de CATENEX#N945, 19,6 kg de KRATON#D-1111CS, 0,39 kg de PERKACIT# ZDBC, 0,39 kg d'IRGANOX)1010, 8 kg d'ACRONAL#DS 3429, 33,3 kg de WINGTACK 86 et 24,7 kg de BLANOSE#7H4XF. On enduit toujours sur une 2 pellicule de papier siliconé à raison de 600 g/m mais on transfère ici l'enduction obtenue sur un support final, de 30 iim d'épaisseur, formé d'un copolymère thermoplastique polyéther-polyester commercialisé sous la dénomination Hytrel# par la société DUPONT DE NEMOURS. Exemple comparatif 1 Dans un malaxeur à bras en Z, à une température de tordre de 130 0C on introduit successivement 15 kg de CATENEX)N945, 20,8 kg de VECTO 4114, 0,4 kg de PERKACIT#ZDBC et 0,4 kg d'IRGANOX#1010. On malaxe le mélange obtenu à 130 C durant 35 minutes. On introduit alors 31,8 kg de WINGTACK#86 et on malaxe toujours à 130 0C durant 20 minutes supplémentaires. On ajoute finalement 31,6 kg de BLANOSE7H4XF et on malaxe encore durant 25 minutes. On enduit le mélange ainsi obtenu sur une pellicule de papier siliconé à raison de 600 g/m2 à une température comprise entre 120 et 150 C. On transfère l'enduction ainsi réalisée sur un support final, de 30 m d'épaisseur, en polyuréthanne (formée à partir d'ESTANE#) identique à celui de l'exemple 1. On découpe alors des formes a Exemple comparatif 5 On procède de façon analogue à l'exemple comparatif 4 mais on remplace le VECTOR#4114 par la même quantité de KRATON#D-1111CS. En revanche on enduit cette fois-ci sur une pellicule de papier siliconé à raison de 1000 g/m2 et on transfère l'enduction ainsi obtenue sur un support final, de 30 Fm d'épaisseur, en polyuréthanne commercialisé sous la référence LASSO 687 par la société Smith et Nephew. Exemple comparatif 6 On procède de façon analogue à l'exemple comparatif 5 mais on utilise dans ce cas 14,9 kg de CATENEXN945, 21,3 kg de KRATON#D-1111CS, 0,42 kg de PERKACUfZDBC et 0,42 kg dIIRGANOX1010, 36,2 kg de WINGTACK)86 et 26,8 kg de BLANOSE#7H4XF. On enduit à raison de 600 g/m2 sur une pellicule de papier siliconé et on transfère l'enduction ainsi obtenue sur un support final en polyuréthanne identique à celui de l'exemple 1. Exemple comparatif 7 On procède de façon analogue à l'exemple comparatif 5 mais dans ce cas on transfère l'enduction obtenue sur un support final, de 30 m d'épaisseur, en polyéthylène basse densité commercialisé par la société SOPAL. Exemple comparatif 8 On procède de façon analogue à l'exemple comparatif 5 mais dans ce cas on transfère l'enduction obtenue sur un support final, de 30 ijm d'épaisseur, formé d'un copolymère thermoplastique polyéther-polyester commercialisé sous la dénomination HYTREL# par la société DUPONT DE NEMOURS. Essais Afin de mettre en évidence la capacité d'absorption des masses adhésives hydrophiles selon l'invention on a réalisé des mesures d'absorption avec différents échantillons obtenus à partir des exemples 1 à 8. Dans un but comparatif on a déterminé de la même façon l'absorption de masses adhésives hydrophiles identiques mais sans incorporation d'un polymère acrylate (exemples comparatifs EC1 à EC8). Ces mesures ont été effectuées suivant le protocole suivant: on utilise un échantillon, réalisé comme décrit dans les exemples 1 à 8 et les exemples comparatifs 1 à 8, formé du support final, de la masse adhésive hydrophile et de la pellicule de papier siliconé qui sert de protecteur pelable, que l'on découpe de façon à obtenir un ruban adhésif. La mesure s'effectue par différences de pesées entre la masse du ruban adhésif avant et après mise en contact, durant une durée déterminée, ici 24 heures avec un cylindre rempli d'un liquide de référence. Dans les tests suivant le liquide de référence est une solution de Dextran D4876 (commercialisé par la société Sigma) à 60 g par litres dans une solution de chlorure de sodium à 0,15 molaire. Les mesures sont réalisées suivant les étapes suivantes: - on découpe un échantillon (ici par exemple de 16 cm5 du ruban adhésif à tester et on enlève le film protecteur. - on place au centre de la partie à tester un cylindre en Teflon et on exerce une légère pression afin qu'il adhère correctement sur le ruban adhésif. - l'ensemble ainsi obtenu est pesé ; soit PO le poids obtenu. - on introduit alors 10 ml du liquide de référence précédemment préparé dans le cylindre. - on laisse l'ensemble en contact à 23 .C pendant 24 heures. - à l'issue des 24 heures on pèse, après élimination de la solution non absorbée, l'ensemble cylindre-ruban adhésif, soit P1 le poids obtenu. - on calcule le pouvoir absorbant qui correspond à l'absorption surfacique grâce à la formule : Absorption = 4(P1-PO)/D où D représente le diamètre du cylindre soit ici 0,027 m. D'où l'absorption exprimée en g/m2 est définie ici par: Absorption = (P1-Po)104/5,73 Pour chaque test on réalise au moins 5 essais. Le pouvoir absorbant obtenu est la moyenne de ces différents essais. Les résultats obtenus ont été consignés dans le tableau I. TABLEAUI TESTS D'ABSORPTION EX1 EC1 EX2 EC2 EX3 EC3 EX4 EC4 EX5 EC5 EX6 EC6 EX7 EC7 EX8 EC8 A 2990 530 2330 470 2820 1450 1370 250 1585 625 1000 490 980 300 640 250 R 5,6 5 1,95 5,5 2,5 2 3,3 2,5 Support PU ESTANE PU ESTANE PU ESTANE PU ESTANE PU S+N PU ESTANE PE SOPAL HYTREL# # # # # # G 600 300 600 600 1000 600 600 600 A : représente l'absorption exprimée en g/m2 R : représente le rapport entre l'absorption des exemples (EX) des masses adhésives hydrophiles selon l'invention et les exemples comparatifs (EC) de masses identiques sans polymère acrylate. G : représente le grammage des rubans adhésifs utilisés pour la mesure de l'absorption exprimée en g/m2. Support : représente la nature du support sur lequel se trouve la masse adhésive hydrophile - film polyuréthanne formé à partir du polyuréthanne ESTANE# : PU ESTANE# - film HYTREL# en polyéther-polyester - film en polyéthylène commercialisé par la société SOPAL : PE SOPAL - film en polyuréthanne commercialisé par la société Smith et Nephew : PU S+N L'analyse des résultats regroupés au tableau I illustre parfaitement l'influence favorable de l'addition du polymère acrylate sur l'augmentation de la capacité d'absorption des masses adhésives hydrophiles selon l'invention. D'après le rapport R la capacité d'absorption des masses adhésives selon l'invention est toujours nettement supérieure à celle des exemples comparatifs, jusqu'à 5,6 fois supérieure dans le meilleur des cas. On a ainsi une capacité d'absorption - 5,6 fois supérieure pour l'exemple 1 par rapport à l'exemple comparatif EC1, - 5 fois supérieure pour l'exemple 2 par rapport à l'exemple comparatif EC2, - 2 fois supérieure pour l'exemple 3 par rapport à l'exemple comparatif EC3, - 5,5 fois supérieure pour l'exemple 4 par rapport à l'exemple comparatif EC4, - 2,5 fois supérieure pour l'exemple 5 par rapport à l'exemple comparatif EC5, - 2 fois supérieure pour l'exemple 6 par rapport à l'exemple comparatif EC6, - 3,3 fois supérieure pour l'exemple 7 par rapport à l'exemple comparatif EC7, - 2,5 fois supérieur pour l'exemple 8 par rapport à l'exemple comparatif EC8. On constate aussi que l'on retrouve cette augmentation pour tous les gommages testés 1000, 600 et 300 g/m2. Ainsi pour les exemples 1 et 2 le rapport R est quasi identique 5,6 et 5 respectivement. On constate aussi que quelle que soit la nature des supports utilisés et donc leur perméabilité on trouve toujours une augmentation de la capacité d'absorption. Ceci est parfaitement illustré par les exemples 7 et 8 , voire l'exemple 5. De même quelle que soit la nature et le pourcentage de polymère acrylate utilisé (5 % d'ACRONAL( 3458 dans les exemples 1 à 5; 5 % dACRONALA150F dans l'exemple 6 ; et 3 et 8 % dIACRONAL3429 respectivement dans les exemples 7 et 8), on constate toujours une augmentation significative de la capacité d'absorption puisqu'elle est au minimum doublée. Enfin même si on fait varier la nature de la carboxyméthylcellulose de sodium (granulométrie différente dans l'exemple 3), ou la nature des polymères poly(SIS) dans la composition (RRATOND1111CS pour les exemples 5 à 8 et VECTOR4114 pour les exemples 1 à 4), voire leurs proportions, on conserve toujours l'augmentation du pouvoir absorbant. En conclusion toutes ces constatations et ces résultats démontrent de façon indéniable qu'au niveau de la composition de la masse adhésive hydrophile on possède une marge de manoeuvre relativement importante malgré l'introduction d'un composé supplémentaire, le polymère acrylate, pour réaliser un produit qui possède un pouvoir d'absorption nettement amélioré. Ceci est un avantage particulièrement important pour la réalisation de pansements protecteurs et pour le traitement de l'ampoule, des lésions dermo-épidermiques superficielles, des plaies et brûlures qui utilisent ces masses adhésives hydrophiles. REVENDICATIONS 1. Masse adhésive hydrophile utilisable à des fins médicales caractérisée en ce que ladite masse adhésive hydrophile comprend: (a) 10 à 35 parties en poids d'un copolymère séquencé poly(styrène-oléfine styrène), en particulier poly(styrène-isoprène-styrène), (b) 20 à 50 parties en poids d'une résine tackifiante, (c) 2 à 15 parties en poids d'un polymère acrylate ayant une température de transition vitreuse inférieure à -20 'C, (d) 2 à 25 parties en poids d'un plastifiant, notamment d'une huile plastifiante, (e) 20 à 50 parties en poids d'un hydrocolloide, (I) 0,1 à 2 parties en poids d'au moins un agent antioxydant. 2. Masse adhésive hydrophile selon la revendication 1, caractérisée en ce que le polymère acrylate ayant une température de transition vitreuse inférieure à 20 C est un copolymère formé à partir d'au moins un monomère, choisi dans l'ensemble constitué par les esters alkylés de l'acide acrylique dans lesquels le groupe alkyle, linéaire ou ramifié, de l'ester comprend 1 à 18 atomes de carbone de préférence 4 à 10 atomes de carbone, en particulier 4 à 8 atomes de carbone, comme par exemple les acrylates de méthyle, d'éthyle, de n-propyle, de n-butyle, d'isobutyle, de n-hexyle, de 2-éthylhexyle, de n-octyle d'isooctyle, de n-décyle et n-dodécyle, copolymérisé avec l'acide acrylique. 3. Masse adhésive hydrophile selon la revendication 2, caractérisée en ce que le copolymère acrylate précité est un copolymère formé à partir d'au moins un monomère, choisi dans l'ensemble constitué par l'acrylate de n-butyle, l'acrylate de 2-éthylhexyle et l'acrylate d'isooctyle, copolymérisé avec l'acide acrylique et de préférence un copolymère de n-butylacrylate et d'acide acrylique ayant une température de transition vitreuse de -39 'C ou de n-butylacrylate, 2-éthylhexyle acrylate et d'acide acrylique ayant une température de transition vitreuse de -31 'C. 4. Masse adhésive hydrophile selon la revendication 3, caractérisée en ce que le copolymère acrylate précité comprend de 1 à 20 %, de préférence 1 à 10 %, en poids d'acide acrylique exprimé par rapport au poids total de l'ensemble des monomères. 5. Masse adhésive hydrophile selon la revendication 1, caractérisée en ce que le polymère acrylate ayant une température de transition vitreuse inférieure à -20 'C est un copolymère formé à partir d'au moins deux monomères, choisis dans l'ensemble constitué par les esters alkylés de l'acide acrylique dans lesquels le groupe alkyle, linéaire ou ramifié, de l'ester comprend 1 à 18 atomes de carbone de préférence 4 à 10 atomes de carbone, en particulier 4 à 8 atomes de carbone, comme par exemple les acrylates de méthyle, d'éthyle, de n-propyle, de n-butyle, d'isobutyle, de n-hexyle, de 2-éthylhexyle, de n-octyle d'isooctyle, de n-décyle et n-dodécyle. 6. Masse adhésive hydrophile selon la revendication 1, caractérisée en ce que le polymère acrylate adhésif ayant une température de transition vitreuse inférieure à -20 'C est un homopolymère dont le monomère constitutif est choisi dans l'ensemble constitué par les esters alkylés de l'acide acrylique dans lesquels le groupe alkyle de l'ester est soit un groupe alkyle linéaire qui comprend 2 à 12 atomes de carbone, soit un groupe isobutyle, 2-éthylhexyle ou isooctyle et de préférence un homopolymère d'acrylate de n-butyle ayant une température de transition vitreuse de -41 'C. 7. Masse adhésive hydrophile selon l'une des revendications 1 à 6, caractérisée en ce que le copolymère séquencé précité est un poly(styrèneisoprène-styrène) qui présente une teneur en styrène comprise entre 14 et 52 % en poids par rapport au poids dudit copolymère, et de préférence une teneur comprise entre 14 et 30 % en poids. 8. Masse adhésive hydrophile selon l'une des revendications 1 à 7, caractérisée en ce que l'hydrocolloïde est un sel de métal alcalin de carboxyméthylcellulose, et de préférence la carboxyméthylcellulose de sodium. 9. Masse adhésive hydrophile selon l'une des revendications 1 à 8, caractérisée en ce que le plastifiant précité est une huile plastifiante minérale et de préférence une huile constituée de composés naphténiques, paraffiniques et aromatiques. 10. Masse adhésive hydrophile selon l'une des revendications 1 à 4, 7 à 9, caractérisée en ce que, pour un total de 100 parties en poids, elle comprend: - 19,8 parties en poids d'un copolymère tribloc poly(styrène-isoprène-styrène), - 30,2 parties en poids d'une résine tackifiante, - 4,9 parties en poids d'un copolymère d'acrylate de n-butyle et d'acide acrylique qui présente une température de transition vitreuse de -39 'C, - 14,3 parties en poids d'une huile plastifiante minérale, - 30 parties en poids de carboxyméthylcellulose de sodium, - 0,4 parties en poids d'un agent antioxydant phénolique, et, - 0,4 parties en poids d'un agent antioxydant soufré, le dibutyldithiocarbamate de zinc. 11. Utilisation d'une masse adhésive hydrophile suivant l'une quelconque des revendications 1 à 10 pour la préparation d'un pansement destiné au traitement de l'ampoule, des lésions dermo-épidermiques superficielles de la peau, des plaies exsudatives et brûlures, formé d'un support sur lequel est enduit ladite masse adhésive hydrophile et éventuellement d'une pellicule de protection pelable.